GIC 또는 흑연 산화물 에서 , 그래핀 면간 분리 가 천연 흑연 에서 0 . 3354 nm 로부터 고도 로 산화 된 흑연 산화물 에서 0 . 5 내지 1 . 2 nm 로 증가 되 어 , 인접 면 을 서로 결합 시키 는 반 데르 발스 힘 을 상당히 약화 시켰 다 . 흑연 산화물 은 2 중량 % 내지 50 중량 %, 보다 통상 적 으로 , 20 중량 % 내지 40 중량 % 의 산소 함량 을 가질 수 있 다 . GIC 또는 흑연 산화물 은 본원 에서 “ 제한 된 열 팽창 ” 으로서 지칭 된 특별 한 처리 로 처리 될 수 있 다 . GIC 또는 흑연 산화물 이 로 에서 ( 예 를 들 어 , 800 내지 1 , 050 ℃ 에서 ) 열 충격 에 노출 되 고 자유 롭 게 팽창 할 수 있 는 경우 에 , 최종 생성물 은 박리 형 흑연 웜 이 다 . 그러나 , GIC 또는 흑연 산화물 의 물질 이 150 ℃ 내지 800 ℃( 보다 통상 적 으로 , 300 ℃ 내지 600 ℃) 의 온도 에서 가열 되 는 동안 에 제한 된 조건 ( 예 를 들 어 , 오토클레이브 에서 일정 한 부피 조건 하 에서 또는 모 울드 에서 일축 압축 하 에서 제한 됨 ) 으로 처리 되 는 경우 에 , 팽창 범위 는 제한 될 수 있 으며 , 생성물 은 1 . 0 nm 내지 3 . 0 nm , 또는 1 . 2 nm 내지 2 . 0 nm 의 면간 공간 을 가질 수 있 다 .